(57)【特許請求の範囲】
【請求項１】
希土類元素を0.015〜0.100質量％含有する鋼素線からなる溶接用鋼ワイヤを用いて、厚鋼板の多層ガスシールドアーク溶接を行なう狭開先突合せ溶接方法において、板厚25mm以上の厚鋼板を使用し、ルートギャップを２mm以下かつ開先角度を20〜30°の狭開先とし、該狭開先の底部における初層のガスシールドアーク溶接を、溶接速度を20〜25mm／secとするとともに下記の(1)式で算出されるＱＬ値が1.5〜2.2の範囲内を満足しかつ下記の (2)式で算出されるＱＨ値が1.0以上の範囲内を満足する条件で行なって前記狭開先底部における深い溶け込みを得ることを特徴とする狭開先突合せ溶接方法。
ＱＬ＝Ｉ×Ｅ／〔Ｓ×（Ｇ＋５×tanθ）〕／60 ・・・ (1)
ＱＨ＝〔Ｇ×Ｓ×60×（Ｇ＋tanθ）／（Ｉ×Ｅ）〕＋tanθ・・・(2)
Ｉ：溶接電流（Ａ）
Ｅ：溶接電圧（Ｖ）
Ｓ：溶接速度（mm／sec ）
θ：開先角度（°）
Ｇ：ルートギャップ（mm）
【請求項２】
前記初層のガスシールドアーク溶接を行なうにあたって、ＣＯ2 を50体積％以上含有するシールドガスを用いることを特徴とする請求項１に記載の狭開先突合せ溶接方法。
【請求項３】
前記初層のガスシールドアーク溶接を正極性で行なうことを特徴とする請求項１または２に記載の狭開先突合せ溶接方法。
【発明の詳細な説明】
【技術分野】
【０００１】
本発明は、ガスシールドアーク溶接法で厚鋼板の狭開先突合せ溶接を行なう溶接方法に関し、特に多層溶接にて安定した溶け込みが得られる狭開先突合せ溶接に関する。
【背景技術】
【０００２】
アーク点をガスでシールドして溶接を行なうガスシールドアーク溶接法は、能率の良い溶接法であるので、鉄鋼材料の溶接に広く利用されている。特に自動溶接の急速な普及によって、造船，建築，橋梁，自動車等の種々の分野で使用されている。造船，建築，橋梁の分野では、厚鋼板の多層溶接や隅肉溶接に使用され、自動車の分野では薄鋼板の隅肉溶接に使用されることが多い。
【０００３】
ガスシールドアーク溶接は、アーク点をシールドするガス（以下、シールドガスという）の種類に応じて、
(A) Ar−２〜40体積％ＣＯ2 の混合ガスをシールドガスとして使用する混合ガスシールドアーク溶接法（いわゆるＭＡＧ溶接法）
(B) ＣＯ2 を主成分とする（すなわち50体積％以上含有する）炭酸ガスシールドアーク溶接法
等に分類される。
【０００４】
ＭＡＧ溶接法は、アークの安定性が優れているので平板上では深い溶け込みが得られる。しかしアークが拡がりやすいので、狭い開先の中ではアーク点が開先の壁面を這い上がる。その結果、狭開先突合せ溶接では、溶接ビードに凹凸（いわゆるハンピング）が生じ、開先底部の溶け込みが全く得られない。
炭酸ガスシールドアーク溶接法は、ＭＡＧ溶接法に比べて10〜20倍の粗大な溶滴が溶接ワイヤの先端に懸垂し、アーク力によって揺れ動きながら溶接ワイヤから鋼板に移行する現象（いわゆるグロビュール移行）が生じやすい。その結果、溶接ワイヤと鋼板との短絡や再アークによってスパッタが多量に発生するばかりでなく、アークが不安定になり、十分な溶け込みが得られない。
【０００５】
また、ガスシールドアーク溶接で使用される消耗電極（すなわち溶接ワイヤ）は、ソリッドワイヤとフラックスコアードワイヤに大別される。
ソリッドワイヤは、鋼素線からなる溶接ワイヤであり、素材となる鋼素線の表面にめっきを施したり、あるいは潤滑剤を塗布したものもある。このソリッドワイヤは、ガスシールドアーク溶接によって優れた強度と靭性を持つ溶接金属が得られるので、主に突合せ溶接に使用される。一方、フラックスコアードワイヤ（以下、ＦＣワイヤという）は、鋼製の外殻の内側に溶接用フラックスを充填した溶接ワイヤであり、優れたビード形状が得られるので、主に隅肉溶接に使用される。
【０００６】
ＦＣワイヤがビード形状に優れる理由は、溶接ワイヤの先端から鋼板の溶融メタルに移行する溶滴が細かいので、溶融メタルの表面揺動が小さく抑えられ、かつ溶接用フラックスに多量に含まれるスラグ形成剤によって生成したスラグがビードを覆うからである。
ソリッドワイヤでは、溶接ワイヤの先端から鋼板の溶融メタルに移行する溶滴が粗くかつ移行が不規則であるから、溶融メタルの表面揺動が大きく、鋼素線に含有される脱酸元素（すなわちSi，Mn，Ti，Zr，Al等）の酸化によってスラグが形成される。その結果、スラグが不均一に分布し、ビードを完全に覆うには至らない。また、ソリッドワイヤを使用したガスシールドアーク溶接では、スラグがビードの端部に集積する。したがって、厚鋼板の突合せ溶接のような狭開先で多層溶接をガスシールドアーク溶接法で行なう場合にソリッドワイヤを使用すると、不均一に分布するスラグの影響でアークが不安定になり、溶接施工性が損なわれる。
【０００７】
そこで、ソリッドワイヤをガスシールドアーク溶接で使用する場合に生じる粗大な溶滴の不規則な移行を防止し、アークを安定化するために、種々の技術が検討されている。たとえば特許文献１には、溶接ワイヤに希土類元素（以下、REM という）を添加することによって、炭酸ガスシールドアーク溶接における溶滴を微細化する技術が開示されている。特許文献１に開示された溶接ワイヤはソリッドワイヤであるが、特許文献１には溶接ワイヤの極性に関する記載はない。
【０００８】
一般に正極性（すなわち溶接ワイヤをマイナス極）では、鋼板の発熱量が少なく、溶け込みが浅くなるので、オーバーラップに起因する溶接欠陥が発生しやすく、ビード形状も安定しない。したがって溶接技術者は、溶接ワイヤを正極性で使用することは考慮せず、逆極性（すなわち溶接ワイヤをプラス極）で使用する。したがって特許文献１に開示された技術は、逆極性のガスシールドアーク溶接に適用するために検討された技術である。したがって特許文献１に開示されたガスシールドアーク溶接の技術を、ソリッドワイヤを用いた多層溶接に応用すると、優れたアーク安定性は得られない。
【０００９】
本発明者らは、溶接ワイヤに REMを添加し、正極性で使用する技術を既に開発している（特許文献２，３参照）。これらの技術は、いずれも250Ａ以下の溶接電流で薄鋼板の溶接を行なう低電流溶接を対象としている。
【先行技術文献】
【特許文献】
【００１０】
【特許文献１】特開昭63-281796 号公報
【特許文献２】特開2002-144081 号公報
【特許文献３】特開2003-225792 号公報
【発明の概要】
【発明が解決しようとする課題】
【００１１】
本発明は上記のような問題を解消し、ガスシールドアーク溶接法で厚鋼板の狭開先突合せ溶接を行なうにあたって、多層溶接の初層（すなわち開先の底部）においてもアークの安定性に優れ、安定した溶け込みが得られる溶接方法を提供することを目的とする。
なお、ここで鋼素線からなるガスシールドアーク溶接用鋼ワイヤとは、溶接用フラックスを内装せず、素材となる鋼素線を主体とするワイヤ（いわゆるソリッドワイヤ）を指す。また本発明は、鋼素線の表面にめっきを施したり、あるいは潤滑剤を塗布したガスシールドアーク溶接用鋼ワイヤにも支障なく適用できる。
【課題を解決するための手段】
【００１２】
本発明者らは、溶接用フラックスを内装していないソリッドワイヤと呼ばれるガスシールドアーク溶接用鋼ワイヤ（以下、溶接用鋼ワイヤという）を用いた多層ガスシールドアーク溶接について、狭開先突合せ溶接におけるアークを安定させる観点から鋭意検討した。従来は主に溶接用鋼ワイヤの素材となる鋼素線のＣ，Si，Mn，Ｐ，Ｓの添加量が主要な検討課題であったが、本発明者らは視点を変えて、初層（すなわち開先底部）の溶接条件，シールドガスの成分，溶接時の溶接用鋼ワイヤの極性，開先の形状が、アークの安定性に及ぼす影響について詳細に検討し、以下に述べる知見を得た。
【００１３】
(a) 溶接用鋼ワイヤの鋼素線に REMを添加し、かつ多層溶接における初層の溶接条件から下記の (1)，(2) 式で算出される指標ＱＬ値，ＱＨ値を調整することによって、アークの安定性が向上し、安定した溶け込みが得られる。
ＱＬ＝Ｉ×Ｅ／〔Ｓ×（Ｇ＋５× tanθ）〕／60                ・・・ (1)
ＱＨ＝〔Ｇ×Ｓ×60×（Ｇ＋ tanθ）／（Ｉ×Ｅ）〕＋ tanθ    ・・・ (2)
Ｉ：溶接電流（Ａ）
Ｅ：溶接電圧（Ｖ）
Ｓ：溶接速度（mm／sec ）
θ：開先角度（°）
Ｇ：ルートギャップ（mm）
(b) シールドガスに含まれるＣＯ2 量を調整することによって、アークの安定性が一層向上し、安定した溶け込みが得られる。
【００１４】
(c) 溶接時の溶接用鋼ワイヤの極性を適正に選択することによって、アークの安定性が一層向上し、安定した溶け込みが得られる。
(d) 開先形状を適正に設定することによって、アークの安定性が一層向上し、安定した溶け込みが得られる。
本発明は、これらの知見に基づいてなされたものである。
【００１５】
すなわち本発明は、希土類元素を0.015〜0.100質量％含有する鋼素線からなる溶接用鋼ワイヤを用いて、厚鋼板の多層ガスシールドアーク溶接を行なう狭開先突合せ溶接方法において、板厚25mm以上の厚鋼板を使用し、ルートギャップを２mm以下かつ開先角度を20〜30°の狭開先とし、該狭開先の底部における初層のガスシールドアーク溶接を、溶接速度を20〜25mm／secとするとともに上記の(1)式で算出されるＱＬ値が1.5〜2.2の範囲内を満足しかつ上記の (2)式で算出されるＱＨ値が1.0以上の範囲内を満足する条件で行なって前記狭開先底部における深い溶け込みを得る狭開先突合せ溶接方法である。
【００１６】
本発明の狭開先突合せ溶接方法においては、初層のガスシールドアーク溶接を行なうにあたって、ＣＯ2 を50体積％以上含有するシールドガスを用いることが好ましい。また、初層のガスシールドアーク溶接を正極性で行なうことが好ましい。
【発明の効果】
【００１７】
本発明によれば、ガスシールドアーク溶接法で厚鋼板の狭開先突合せ溶接を行なうにあたって、多層溶接の初層（すなわち開先の底部）においてもアークの安定性に優れ、安定した溶け込みが得られるので、狭開先突合せ溶接に有利であり、産業上格段の効果を奏する。
【図面の簡単な説明】
【００１８】
【図１】本発明を適用する開先の例を模式的に示す断面図である。
【発明を実施するための形態】
【００１９】
本発明の溶接用鋼ワイヤは、ソリッドワイヤとＦＣワイヤに大別される溶接ワイヤのうち、ソリッドワイヤを対象とする。
まず本発明の溶接用鋼ワイヤの鋼素線の成分を限定した理由について説明する。
REM：0.015〜0.100質量％
REMは、溶接金属の介在物微細化により靭性改善と高温割れ（凝固割れ）防止に有用な元素である。また、正極性のガスシールドアーク溶接においては、アーク集中による深い溶け込みを得るのに不可欠な元素である。特に、多層炭酸ガスシールドアーク溶接においては、アークの集中による深い溶け込みによってスラグ巻き込みやアンダーカットといった溶接欠陥の発生を抑制する働きがある。REM 含有量が0.015質量％未満では深い溶け込みによる溶接欠陥の発生を抑制する効果が得られない。一方、0.100質量％を超えて添加すると溶接用鋼ワイヤの製造工程で割れが生じたり、溶接金属の靭性低下を招く。したがって、REMは0.015〜0.100質量％の範囲を満足する必要がある。なお好ましくは0.025〜0.050質量％である。
【００２０】
狭開先の多層ガスシールドアーク溶接では、アークを集中させて深い溶け込みを得る必要がある。従来は狭開先の溶接施工を行なう場合は、Si−Mn−Ti系の溶接用鋼ワイヤを用いて逆極性でガスシールドアーク溶接を行なっていた。しかし、そのような従来の技術では、十分な深さの溶け込みが得られず、スラグを巻き込む恐れがあった。そのため開先角度は35°程度，ルートギャップは８mm程度の溶接施工が最適とされていた。
【００２１】
本発明では鋼素線に REMを添加し、さらに後述するように初層の溶接条件を所定の範囲に調整してガスシールドアーク溶接を行なう。その結果、開先底部における溶滴移行を安定させかつアークを集中させることによって、深い溶け込みが得られる。
ここで REMとは、周期表の３族に属する元素の総称である。本発明では、原子番号57〜71の元素を使用するのが好ましく、特にCe，Laが好適である。Ce，Laを鋼素線に添加する場合は、CeまたはLaを単独で添加しても良いし、CeおよびLaを併用しても良い。なお、CeおよびLaをともに添加する場合は、あらかじめCe：40〜90質量％，La：10〜60質量％の範囲内で混合して得られた混合物を使用するのが好ましい。
【００２２】
なお本発明は、基本的成分としてＣ，Si，Mn，Ｐ，Ｓを下記の通り含有する鋼素線からなる溶接用鋼ワイヤに適用するのが好ましい。
Ｃ：0.20質量％以下
Ｃは、溶接金属の強度を確保するのに必要な元素であり、溶融メタルの粘性を低下させて流動性を向上させる効果がある。しかしＣ含有量が0.20質量％を超えると、正極性の溶接において溶滴および溶融メタルの挙動が不安定となるのみならず、溶接金属の靭性の低下を招く。したがって、Ｃは0.20質量％以下が好ましい。一方、Ｃ含有量を過剰に減少させると溶接金属の強度を確保できない。そのため、0.003〜0.20質量％とするのが一層好ましい。なお、0.01〜0.10質量％がさらに好ましい。
【００２３】
Si：0.05〜2.5質量％
Siは、脱酸作用を有し、溶融メタルの脱酸のためには不可欠な元素である。ガスシールドアーク溶接では、Si含有量が0.05質量％未満では、溶融メタルの脱酸が不足し、溶接金属にブローホールが発生する。さらに正極性のガスシールドアーク溶接におけるアークの広がりを抑え、溶滴を微細化し挙動を安定化する作用も有する。一方、2.5質量％を超えると、溶接金属の靭性が著しく低下する。したがって、Siは0.05〜2.5質量％の範囲内が好ましい。ただしSi含有量が0.65質量％を超えると、小粒のスパッタが増加する傾向が現われるので、0.05〜0.65質量％の範囲内が一層好ましい。
【００２４】
Mn：0.25〜3.5質量％
Mnは、Siと同様に脱酸作用を有し、溶融メタルの脱酸のためには不可欠な元素である。Mn含有量が0.25質量％未満では、溶融メタルの脱酸が不足し、溶接金属にブローホールが発生する。一方、3.5質量％を超えると、溶接金属の靭性が低下する。したがって、Mnは0.25〜3.5質量％の範囲内が好ましい。なお、溶融メタルの脱酸を促進し、ブローホールを防止するためには、0.45質量％以上が望ましい。そのため、0.45〜3.5質量％とするのが一層好ましい。
【００２５】
Ｐ：0.05質量％以下
Ｐは、鋼の融点を低下させるとともに、電気抵抗率を向上させ、溶融効率を向上させる元素である。さらに正極性のガスシールドアーク溶接において、溶滴を微細化し、アークを安定化する作用も有する。しかしＰ含有量が0.05質量％を超えると、正極性のガスシールドアーク溶接において溶融メタルの粘性が著しく低下し、アークが不安定となり、小粒のスパッタが増加する。また、溶接金属の高温割れを生じる危険性が増大する。したがって、Ｐは0.05質量％以下が好ましい。より好ましくは0.03質量％以下である。一方、 鋼素線の鋼材を溶製する製鋼段階でＰを低減するためには長時間を要するので、生産性向上の観点から 0.002質量％以上が望ましい。そのため、0.002〜0.03質量％とするのが一層好ましい。
【００２６】
Ｓ：0.05質量％以下
Ｓは、溶融メタルの粘性を低下させ、溶接用鋼ワイヤの先端に懸垂した溶滴の離脱を促進し、正極性のガスシールドアーク溶接においてアークを安定化する。またＳは、正極性のガスシールドアーク溶接においてアークを広げ、溶融メタルの粘性を低下させてビードを平滑にする効果も有する。しかしＳ含有量が0.05質量％を超えると、小粒のスパッタが増加するとともに、溶接金属の靭性が低下する。したがって、Ｓは0.05質量％以下が好ましい。一方、 鋼素線の鋼材を溶製する製鋼段階でＳを低減するためには長時間を要するので、生産性向上の観点から0.002質量％以上が望ましい。そのため、0.002〜0.02質量％とするのが一層好ましい。
【００２７】
さらに本発明では、上記した組成に加えて、鋼素線がCa，Ti，Zr，Ca，Alを含有することが好ましい。
Ca：0.0008質量％以下
Caは、鋼素線の鋼材を溶製する製鋼段階および鋳造段階で不純物として混入する。さらに鋼素線の伸線段階においても不純物として混入する。Ca含有量0.0008質量％を超えると、アークが不安定になる。したがって、Caは0.0008質量％以下が好ましい。
【００２８】
Ti：0.02〜0.30質量％，Zr：0.02〜0.30質量％，Al：0.02〜0.50質量％のうちの１種または２種以上
Ti，Zr，Alは、いずれも強脱酸剤として作用するとともに、溶接金属の強度を増加する元素である。さらに溶融メタルの脱酸によって粘性の低下を抑制してビード形状を安定化（すなわちハンピングビードを抑制）する効果がある。このような効果を有する故に300Ａ以上の高電流溶接において有効な元素であり、必要に応じて添加する。Tiが0.02質量％未満，Zrが0.02質量％未満，Alが0.02質量％未満では、この効果は得られない。一方、 Tiが0.30質量％を超える場合，Zrが0.30質量％を超える場合，Alが0.50質量％を超える場合は、溶滴が粗大化して大粒のスパッタが多量に発生する。したがって、Ti，Zr，Alを含有する場合は、Ti：0.02〜0.30質量％，Zr：0.02〜0.30質量％，Al：0.02〜0.50質量％の範囲内を満足するのが好ましい。
【００２９】
さらに必要に応じて下記の元素を添加しても、本発明の効果を減じるものではない。
Cr：0.02〜3.0質量％，Ni：0.05〜3.0質量％，Mo：0.05〜1.5質量％，Cu：0.05〜3.0質量％，Ｂ：0.0005〜0.015質量％
Cr，Ni，Mo，Cu，Ｂは、いずれも溶接金属の強度を増加し、耐候性を向上させる元素である。これらの元素の含有量が微少である場合は、このような効果は得られない。一方、過剰に添加すると、溶接金属の靭性の低下を招く。したがって、Cr，Ni，Mo，Cu，Ｂを含有する場合は、Cr：0.02〜3.0質量％，Ni：0.05〜3.0質量％，Mo：0.05〜1.5質量％，Cu：0.05〜3.0質量％，Ｂ：0.0005〜0.015質量％の範囲内を満足するのが好ましい。
【００３０】
Nb：0.005〜0.05質量％，Ｖ：0.005〜0.05質量％
Nb，Ｖは、いずれも溶接金属の強度，靭性を向上し、アークの安定性を向上させる元素である。これらの元素の含有量が微少である場合は、このような効果は得られない。一方、過剰に添加すると、溶接金属の靭性の低下を招く。したがって、Nb，Ｖを含有する場合は、Nb：0.005〜0.05質量％，Ｖ：0.005〜0.05質量％の範囲内を満足するのが好ましい。
【００３１】
上記した鋼素線の成分以外の残部は、Feおよび不可避的不純物である。ここで不可避的不純物とはＯ，Ｎである。
Ｏ，Ｎは鋼材を溶製する段階や鋼素線を製造する段階で不可避的に混入する代表的な不可避的不純物であるが、溶滴を微細化する効果を有する。Ｏ，Ｎの含有量が、いずれも0.001〜0.02質量％の範囲内であれば、溶滴の微細化が顕著になる。しかし、この範囲を外れるとアークの安定化が阻害される。より好ましくは0.001〜0.008質量％である。
【００３２】
次に、本発明の溶接用鋼ワイヤの製造方法について説明する。
転炉または電気炉等を用いて、上記した組成を有する溶鋼を溶製する。この溶鋼の溶製方法は、特定の技術に限定せず、従来から知られている技術を使用する。次いで、得られた溶鋼を、連続鋳造法や造塊法等によって鋼材（たとえばビレット等）を製造する。この鋼材を加熱した後、熱間圧延を施し、さらに乾式の冷間圧延（すなわち伸線）を施して鋼素線を製造する。熱間圧延や冷間圧延の操業条件は、特定の条件に限定せず、所望の寸法形状の鋼素線を製造する条件であれば良い。
【００３３】
さらに鋼素線は、焼鈍−酸洗−銅めっき−伸線加工−潤滑剤塗布の工程を必要に応じて順次施して、所定の製品すなわち溶接用鋼ワイヤとなる。なお本発明では、必ずしも鋼素線に銅めっきを施す必要はなく、鋼素線の表面に潤滑剤を塗布した溶接用鋼ワイヤであっても何ら支障なく使用できる。
鋼素線の表面に潤滑剤を安定して付着させ、給電の安定性を向上するために、鋼素線の平坦度（＝実表面積／理論表面積）を1.0005以上1.01未満とするのが好ましい。鋼素線の平坦度は、伸線加工で使用するダイスの管理を厳格に行なうことによって、1.0005以上1.01未満の範囲に維持することは可能である。
【００３４】
鋼素線の表面に銅めっきを施す場合は、厚さ0.5μｍ以上の銅めっきを施すことによって、溶接用鋼ワイヤの給電不良に起因するアークの不安定化を防止できる。なお、銅めっきの厚さを0.8μｍ以上とすると、給電不良防止の効果が顕著に発揮されるので一層好ましい。このようにして銅めっきを厚目付とすることによって、給電チップの損耗も低減できるという効果も得られる。
【００３５】
溶接用鋼ワイヤの送給性を向上するために、溶接用鋼ワイヤの表面（すなわち鋼素線の表面あるいは銅めっきの表面）に潤滑油を塗布しても良い。潤滑油の塗布量は、溶接用鋼ワイヤ10kgあたり0.35〜1.70ｇの範囲内が好ましい。
なお、溶接用鋼ワイヤを製造する工程で、溶接用鋼ワイヤの表面に種々の不純物が付着する。特に固体の不純物の付着量を、溶接用鋼ワイヤ10kgあたり0.01ｇ以下に抑制すると、給電の安定性が一層向上する。
【００３６】
このようして製造した溶接用鋼ワイヤを用いてガスシールドアーク溶接を行なう際の好適な溶接条件について、以下に説明する。
初層（すなわち開先の底部）の溶接を行なうにあたって、下記の(1)式で算出される指標ＱＬ値を1.5〜2.2の範囲内に調整する。
ＱＬ＝Ｉ×Ｅ／〔Ｓ×（Ｇ＋５×tanθ）〕／60 ・・・ (1)
Ｉ：溶接電流（Ａ）
Ｅ：溶接電圧（Ｖ）
Ｓ：溶接速度（mm／sec ）
θ：開先角度（°）
Ｇ：ルートギャップ（mm）
初層の溶け込み形状は、溶接電流Ｉ（Ａ），溶接電圧Ｅ（Ｖ），溶接速度Ｓ（mm／sec ），開先角度θ（°），ルートギャップＧ（mm）の設定に応じて多大な影響を受ける。溶接電流Ｉと溶接電圧Ｅを高く設定し、溶接速度Ｓを低く抑えると、鋼板への入熱を大きくすることができる。しかし狭い開先ではＱＬ値が10.0を超えると、初層の溶接にて過剰な溶融金属がアークよりも先行し、鋼材の溶融を阻害するので、安定した溶け込みが得られない。一方、ＱＬ値が1.5未満では、初層の溶接にて鋼板への入熱が不足し、十分な溶け込みが得られない。本発明では、ＱＬ値を1.5〜2.2とする。
【００３７】
さらに、初層の溶接を行なうにあたって、下記の (2)式で算出される指標ＱＨ値を1.0以上に調整する。
ＱＨ＝〔Ｇ×Ｓ×60×（Ｇ＋tanθ）／（Ｉ×Ｅ）〕＋tanθ    ・・・ (2)
Ｉ：溶接電流（Ａ）
Ｅ：溶接電圧（Ｖ）
Ｓ：溶接速度（mm／sec ）
θ：開先角度（°）
Ｇ：ルートギャップ（mm）
狭開先突合せ溶接では、溶接金属の幅に対して高さが大きくなりやすい。そのため、溶接金属の凝固過程にて、溶接継手中央部で溶接金属が不足することに起因する欠陥が発生する。このような欠陥は、高温割れ（あるいは凝固割れ）と呼ばれる。溶接用鋼ワイヤの鋼素線にREMを添加することによって、高温割れを抑制する効果が得られる。さらに高温割れの抑制効果を一層高めるために、１パスあたり（特に初層）の溶接金属量を減少する必要がある。本発明では、初層の溶接金属量の指標として上記のＱＨ値を導入する。発明者らの研究によれば、ＱＨ値が1.0以上で高温割れの抑制効果が顕著に発揮される。したがってＱＨ値は1.0以上を満足する必要がある。
【００３８】
シールドガスは、通常のガスシールドアーク溶接で用いるシールドガスを使用する。ただし上記の(A)に記載したＭＡＧ溶接法では、高価なArのが含有量が高い。したがって、Ar含有量を低減して、上記の(B)に記載した炭酸ガスシールドアーク溶接で用いるシールドガス（すなわちＣＯ2 含有量：50体積％以上）を使用するのが好ましい。より好ましくは、ＣＯ2 含有量：100体積％（すなわち純ＣＯ2 ガス）である。
【００３９】
溶接用鋼ワイヤの極性は、正極性とするのが好ましい。鋼素線に添加されたREMが、正極性の溶接におけるアークを集中させる効果を発揮するので、１パスあたりの溶接金属量を減少しても、十分な溶け込みが得られる。
本発明を適用する開先の形状は、特定の形状に限定せず、種々の開先に適用できる。たとえば、図１(a)に示すＶ型開先，図１(b)に示すレ型開先，図１(c)に示すＩ型開先等に適用できる。図中のｔは厚鋼板１の板厚，Ｇはルートギャップ，θは開先角度を示す。なお図１(c)のＩ型開先では、開先角度θ＝０°である。
【００４０】
本発明は、ルートギャップと開先角度とを小さくして狭開先とすることによってガスシールドアーク溶接の能率向上を図る際に、開先の底部においてもアークの安定性を維持し、安定した溶け込みを得るものである。したがって、板厚の大きい厚鋼板に適用するほど多大な効果が得られる。このような観点から、板厚ｔが25mm以上の厚鋼板に適用し、そのルートギャップＧは２mm以下，開先角度θは20°以上30°以下とする。
【実施例】
【００４１】
製鋼段階で成分を調整し、連続鋳造によって製造されたビレットを熱間圧延して、直径 5.5〜7.0mm の線材とし、次いで冷間圧延（すなわち伸線）によって直径 2.0〜2.8mm とした。これらの線材を露点10℃以下の窒素雰囲気（Ｏ2  200体積ppm 以下，ＣＯ2  0.1体積％以下）で焼鈍し、酸洗を施して脱スケールを行なった後、必要に応じてCuめっきを施し、さらに冷間で伸線加工を施して、直径 0.8〜1.5mmの鋼素線を製造した。さらに鋼素線に潤滑剤を塗布（溶接用鋼ワイヤ10kgあたり0.5〜0.8ｇ）することによって、十分な送給性を確保できるように調整した。得られた鋼素線の成分は、表１に示す通りである。なお、REM は、質量比Ce：La：Ｙ＝６：３：１のミッシュメタルである。
【００４２】
【表１】
0005472244.tif 000002
【００４３】
これらの溶接用鋼ワイヤを使用して、厚鋼板の狭開先突合せ溶接（初層のみ）を行なった。その溶接条件は表２に示すとおりである。
【００４４】
【表２】
0005472244.tif 000003
【００４５】
得られた初層のみの溶接継手（溶接長250mm）のスタートから20mm，100mm，中央およびクレーター側から20mm，100mmの検査位置（合計５ケ所）で、溶け込みと割れを評価した。その結果を表３に示す。
【００４６】
【表３】
0005472244.tif 000004
【００４７】
溶け込みの評価は、５ケ所の検査位置の溶け込みが全て深さ１mm以上であったものを良（○），５ケ所の溶け込み深さが0.2mm以上で深さ１mm未満の溶け込みが１ケ所でも存在するものを可（△），深さ０mm（すなわち未溶融）の溶け込みが１ケ所でも存在するものを不良（×）とした。
割れの評価は、５ケ所の検査位置で割れが観察されなかったものを良（○），割れが１ケ所でも存在するものを不良（×）とした。
【００４８】
表３から明らかなように、発明例では安定した溶け込みが得られた。一方、本発明の範囲を外れる比較例では、溶け込みが不十分で未溶融のものがあり、しかも割れが生じたものもあった。
【符号の説明】
【００４９】
１  厚鋼板
Ｇ  ルートギャップ
ｔ  板厚
θ  開先角度
【図１】
0005472244.tif 000005